마그네슘 계 합금 이 높 은 칼슘 ( % Ca ) 함량 을 갖 는 이점 이 있 는 경우 가 있 다 . 일부 실시 형태 에서 , % Ca 는 일부 기계 적 특성 을 개선 시키 는 데 기여 한다 . 실시 예 에서 , 특히 , 다른 합금 원소 들 ( % Ca ) 과 적절히 조합 될 때 크리프 저항 및 내 식성 을 증가 시키 는 데 기여 한다 . % Ca 는 다른 합금 원소 에 대해 언급 된 많 은 특성 에 3 차 원소 로서 기여 할 수 있 다 . 한 구체 적 예 에서 , % Ca 는 % Li 의 긍정 적 효과 에 기여 할 수 있 다 . 다른 실시 예 에서 , % Ca 는 중량 기준 으로 0 . 06 %, 0 . 1 %, 0 . 6 %, 1 . 2 %, 2 . 2 %, 3 . 2 %, 5 . 3 %, 7 . 8 % 초과 이 거나 심지어 10 . 1 % 초과 이 다 . 전술 한 특성 을 추가 로 강조 하 기 위해 일부 실시 예 에서 , 보다 높 은 % Ca 함량 이 바람직 하 다 . 다른 실시 예 에서 , % Ca 는 중량 의 11 . 2 %, 12 . 2 % 초과 및 심지어 13 . 2 % 초과 이 다 . 일부 실시 예 에서 , 본 발명자 는 총 % Ca 의 양 이 제어 되 어야 하 고 과도 하 지 않 은지 확인 해야 하 며 , 이 는 일부 응용 에 대해 내식 성 및 기계 적 특성 의 저하 를 야기 할 수 있 음 을 발견 했 다 . 다른 구체 예 에서 , % Ca 는 중량 의 11 . 9 %, 9 . 8 %, 8 . 8 %, 6 . 9 %, 5 . 8 %, 4 . 1 %, 2 . 8 %, 1 . 2 % 미만 이 거나 심지어 0 . 8 % 미만 이 다 . 발명자 는 일부 실시 형태 에서 기계 적 성질 을 개선 시키 기 위해 % Ca , % Zr , % Al 및 / 또는 % Zn 중 적어도 하나 의 합금 이 존재 하 는 것 이 바람직 하 다는 것 을 발견 했 다 . % Li 가 중량 의 56 . 6 % 미만 인 일부 경우 에서 , 중량 의 0 . 01 %, 0 . 2 % 초과 및 심지어 0 . 9 % 초과 의 % Ca 존재 가 바람직 하 다 . % Li 가 중량 의 30 . 6 % 미만 인 일부 경우 , 상이 한 실시 예 에서 중량 의 100 ppm 초과 , 0 . 16 % 초과 및 심지어 0 . 8 % 초과 의 % Ca 존재 가 바람직 하 다 . 일 실시 예 에서 , % Ca 는 없 거나 바람직 하 지 않 은 불순물 로서 존재 한다 .